(57)【要約】【課題】蒸留酒中のフタル酸エステルを低減すると共に、香りや風味を調整すること。【解決手段】下記（１）〜（４）の何れか一つの工程により蒸留酒中のフタル酸エステルを低減することを特徴とする、蒸留酒の精製方法。（１）蒸留酒を、Ｈ形の強酸性陽イオン交換樹脂層に通液した後に、ＯＨ形の陰イオン交換樹脂層、遊離塩基形の陰イオン交換樹脂層、またはＯＨ形と遊離塩基形の陰イオン交換樹脂の混床層に通液する工程。（２）蒸留酒を、Ｈ形の強酸性陽イオン交換樹脂とＯＨ形の陰イオン交換樹脂の混床層に通液する工程。（３）蒸留酒を、Ｈ形の強酸性陽イオン交換樹脂と遊離塩基形の陰イオン交換樹脂の混床層に通液する工程。（４）蒸留酒を、Ｈ形の強酸性陽イオン交換樹脂、ならびにＯＨ形および遊離塩基形の陰イオン交換樹脂の混床層に通液する工程。【選択図】図１
2015149935.tif 000002
【特許請求の範囲】
【請求項１】
下記（１）〜（４）の何れか一つの工程により蒸留酒中のフタル酸エステルを低減することを特徴とする、蒸留酒の精製方法。
（１）蒸留酒を、Ｈ形の強酸性陽イオン交換樹脂層に通液した後に、ＯＨ形の陰イオン交換樹脂層、遊離塩基形の陰イオン交換樹脂層、またはＯＨ形と遊離塩基形の陰イオン交換樹脂の混床層に通液する工程、
（２）蒸留酒を、Ｈ形の強酸性陽イオン交換樹脂とＯＨ形の陰イオン交換樹脂の混床層に通液する工程、
（３）蒸留酒を、Ｈ形の強酸性陽イオン交換樹脂と遊離塩基形の陰イオン交換樹脂の混床層に通液する工程、
（４）蒸留酒を、Ｈ形の強酸性陽イオン交換樹脂、ならびにＯＨ形および遊離塩基形の陰イオン交換樹脂の混床層に通液する工程。
【請求項２】
ＯＨ形の陰イオン交換樹脂および遊離塩基形の陰イオン交換樹脂は、アクリル系の陰イオン交換樹脂であることを特徴とする、請求項１に記載の蒸留酒の精製方法。
【請求項３】
前記蒸留酒のアルコール度数は、２０度以上９６度未満であることを特徴とする、請求項１または２に記載の蒸留酒の精製方法。
【請求項４】
下記（Ａ）〜（Ｄ）の何れか一つの精製装置から構成され、蒸留酒中のフタル酸エステルを低減することが可能な、蒸留酒の精製装置。
（Ａ）Ｈ形の強酸性陽イオン交換樹脂層を有する第１塔と、第１塔の後段に配し、ＯＨ形の陰イオン交換樹脂層、遊離塩基形の陰イオン交換樹脂層、もしくはＯＨ形と遊離塩基形の陰イオン交換樹脂の混床層を有する第２塔とを備えた精製装置、
（Ｂ）Ｈ形の強酸性陽イオン交換樹脂とＯＨ形の陰イオン交換樹脂の混床層を有する塔を備えた精製装置、
（Ｃ）Ｈ形の強酸性陽イオン交換樹脂と遊離塩基形の陰イオン交換樹脂の混床層を有する塔を備えた精製装置、
（Ｄ）Ｈ形の強酸性陽イオン交換樹脂、ならびにＯＨ形および遊離塩基形の陰イオン交換樹脂の混床層を有する塔を備えた精製装置。
【発明の詳細な説明】
【技術分野】
【０００１】
本発明は、蒸留酒の精製方法および精製装置に関する。
【背景技術】
【０００２】
従来から、蒸留酒の精製にイオン交換樹脂が使用されている。特許文献１および２には、イオン交換樹脂を用いて、蒸留酒の独特の香りや癖のある味を残しつつ、二日酔いの原因となる有害成分であるアルデヒド類と無機塩の除去を行う技術が報告されている。
【０００３】
このようにイオン交換樹脂による精製の対象となる蒸留酒の穀物原料としては、麦、イモ、米、酒粕、そば、黒糖、ごま、栗、こうりゃん等を挙げることができる。蒸留酒には主成分であるアルコールの他に、香り成分、味成分、色素成分、ミネラル成分、アルデヒド類、無機塩類等が含まれている。この一方で、蒸留酒は、蒸留を行わない酒類に比べてアルコール度数が高く、例えば、焼酎では約３０度、中国の代表的な蒸留酒である白酒では約４０度のアルコール度数を示す。従って、蒸留酒は、アルコールに対する溶解度が高い物質を溶解させやすい特性を有し、上記のような蒸留酒に元々含まれている成分の他に、製造工程中に存在するアルコール溶解性の物質が混入するおそれがある。
【０００４】
例えば、蒸留酒の製造ラインに、プラスチック用の可塑剤を含む材料を用いた場合、低濃度のアルコールや水道水では溶出しないような可塑剤が蒸留酒中に溶出して、蒸留酒に混入する場合がある。過去にもロシア産ウォッカにフタル酸ジブチルが混入されていると報告されており、この混入原因は、容器や製造機材から蒸留酒中にフタル酸ジブチルが溶出したことによるものと推定されている（非特許文献１）。
【０００５】
蒸留酒の製造工程では、上記フタル酸ジブチル以外のフタル酸エステルが使用される場合がある。フタル酸エステルはベンゼン環を有する化学物質であるためエタノールなどの有機溶媒中に溶解しやすく、エタノール濃度の高い蒸留酒に溶出して混入する場合がある。フタル酸エステルとしては、フタル酸ジ−２エチルヘキシル、フタル酸ジブチルが代表的であり、これらの物質は、内分泌攪乱物質として各国で食品中の含量が規制されている。
【０００６】
溶液中のフタル酸エステルの低減方法としては、排水中のフタル酸エステルを含む難分解性物質をイオン交換樹脂に吸着させて分解する方法（特許文献３）、活性炭または合成吸着剤を用いて排水中のフタル酸エステルを低減する方法（非特許文献２）などが報告されている。
【先行技術文献】
【特許文献】
【０００７】
【特許文献１】特許第４４４０５９１号明細書
【特許文献２】特許第４５８４１７８号明細書
【特許文献３】特許第３９２９９０５号明細書
【非特許文献】
【０００８】
【非特許文献１】東京衛研年報、Ａｎｎ．Ｒｅｐ．Ｔｏｋｙｏ  Ｍｅｔｒ．Ｒｅｓ．Ｌａｂ．Ｐ．Ｈ．，４４，１１９−１２７，１９９３
【非特許文献２】Ｉｏｎｉｃ  Ｌｉｑｕｉｄ  Ｍｏｄｉｆｉｅｄ  Ｒｅｓｉｎ  ｆｏｒ  ｔｈｅ  Ａｄｓｏｒｐｔｉｖｅ  Ｒｅｍｏｖａｌ  ｏｆ  Ｄｉｂｕｔｙｌ  Ｐｈｔｈａｌａｔｅ：Ｅｑｕｉｌｉｂｒｉｕｍ，  Ｋｉｎｅｔｉｃ，ａｎｄ  Ｔｈｅｒｍｏｄｙｎａｍｉｃ  Ｓｔｕｄｉｅｓ  Ｃｌｅａｎ−Ｓｏｉｌ，Ａｉｒ，Ｗａｔｅｒ  ２０１２，４０（６），６３０−６３９
【発明の概要】
【発明が解決しようとする課題】
【０００９】
しかしながら、上記特許文献３および非特許文献２では、アルコール度数の高い蒸留酒中のフタル酸エステルの低減については十分に検討されていなかった。特に、非特許文献２の方法を用いて蒸留酒の精製を行った場合、活性炭や合成吸着剤は、表面の疎水的な親和性によってフタル酸エステルを吸着し、これと同時にエタノールによって吸着したフタル酸エステルが溶離するものと考えられる。従って、フタル酸エステルの吸着と溶離が同時に起こることとなり、非特許文献２の方法は、蒸留酒中のフタル酸エステルの低減には適さないものであった。これに加えて、蒸留酒の味や香りの調整を目的とした精製を行う場合、フタル酸エステルの除去とは別の工程が必要であった。
【００１０】
本発明は、上記課題に鑑みてなされたものであり、蒸留酒中のフタル酸エステルを低減すると共に、香りや風味を調整することを目的とする。
【課題を解決するための手段】
【００１１】
一実施形態は、
下記（１）〜（４）の何れか一つの工程により蒸留酒中のフタル酸エステルを低減することを特徴とする、蒸留酒の精製方法に関する。
（１）蒸留酒を、Ｈ形の強酸性陽イオン交換樹脂層に通液した後に、ＯＨ形の陰イオン交換樹脂層、遊離塩基形の陰イオン交換樹脂層、またはＯＨ形と遊離塩基形の陰イオン交換樹脂の混床層に通液する工程、
（２）蒸留酒を、Ｈ形の強酸性陽イオン交換樹脂とＯＨ形の陰イオン交換樹脂の混床層に通液する工程、
（３）蒸留酒を、Ｈ形の強酸性陽イオン交換樹脂と遊離塩基形の陰イオン交換樹脂の混床層に通液する工程、
（４）蒸留酒を、Ｈ形の強酸性陽イオン交換樹脂、ならびにＯＨ形および遊離塩基形の陰イオン交換樹脂の混床層に通液する工程。
【００１２】
他の実施形態は、
下記（Ａ）〜（Ｄ）の何れか一つの精製装置から構成され、蒸留酒中のフタル酸エステルを低減することが可能な、蒸留酒の精製装置に関する。
（Ａ）Ｈ形の強酸性陽イオン交換樹脂層を有する第１塔と、第１塔の後段に配し、ＯＨ形の陰イオン交換樹脂層、遊離塩基形の陰イオン交換樹脂層、もしくはＯＨ形と遊離塩基形の陰イオン交換樹脂の混床層を有する第２塔とを備えた精製装置、
（Ｂ）Ｈ形の強酸性陽イオン交換樹脂とＯＨ形の陰イオン交換樹脂の混床層を有する塔を備えた精製装置、
（Ｃ）Ｈ形の強酸性陽イオン交換樹脂と遊離塩基形の陰イオン交換樹脂の混床層を有する塔を備えた精製装置、
（Ｄ）Ｈ形の強酸性陽イオン交換樹脂、ならびにＯＨ形および遊離塩基形の陰イオン交換樹脂の混床層を有する塔を備えた精製装置。
【発明の効果】
【００１３】
蒸留酒中のフタル酸エステルを低減すると共に、香りや風味を調整することができる。
【図面の簡単な説明】
【００１４】
【図１】一実施形態の蒸留酒の精製装置および精製方法を表す図である。
【図２】他の実施形態の蒸留酒の精製装置および精製方法を表す図である。
【図３】一実施形態の蒸留酒の精製装置の再生方法を表す図である。
【発明を実施するための形態】
【００１５】
以下では、実施形態に基づいて本発明を説明する。なお、以下の実施形態は本発明の一例であって、本発明は下記の実施形態に限定されるものではない。
【００１６】
（蒸留酒の精製装置および精製方法）
図１は、一実施形態の蒸留酒の精製装置および精製方法を示す模式図である。図１の精製装置では、第１塔２にＨ形の強酸性陽イオン交換樹脂層１を充填した単床塔、第２塔４にＯＨ形の陰イオン交換樹脂層３、遊離塩基形の陰イオン交換樹脂層３、またはＯＨ形と遊離塩基形の陰イオン交換樹脂の混床層３が充填されている。この精製装置を用いて蒸留酒を精製する際には、図中の矢印に示すように第１塔２、第２塔４の順に蒸留酒を通液する。
【００１７】
図２は、他の実施形態の蒸留酒の精製装置を示す模式図である。図２の精製装置では、塔２に（ａ）Ｈ形の強酸性陽イオン交換樹脂とＯＨ形の陰イオン交換樹脂の混床層５、（ｂ）Ｈ形の強酸性陽イオン交換樹脂と遊離塩基形の陰イオン交換樹脂の混床層５、または（ｃ）Ｈ形の強酸性陽イオン交換樹脂、ならびにＯＨ形および遊離塩基形の陰イオン交換樹脂の混床層５、が充填されている。この精製装置を用いて蒸留酒を精製する際には、図中の矢印に示すように塔２内に蒸留酒を通液する。
【００１８】
図１および２の精製装置では、Ｈ形の強酸性陽イオン交換樹脂により蒸留酒中のＣａ、Ｍｇ等の硬度成分（雑味成分）を除去することができる。また、ＯＨ形の陰イオン交換樹脂および遊離塩基形の陰イオン交換樹脂により、有機酸などの酸成分およびフタル酸エステルを除去することができる。この結果、蒸留酒中のフタル酸エステルを低減すると共に、香りや風味を調整することができる。
【００１９】
上記の陰イオン交換樹脂は、陰イオン交換基の正電荷に帯電した部分が、フタル酸エステルのエステル部分の負極性の部分を引き寄せて吸着することで、フタル酸エステルを除去するものと考えられる。また、これと同時に、陰イオン交換基によってフタル酸エステルのエステル部分が酸とアルコールに分解されて生成したフタル酸も陰イオン交換基で吸着・除去されるものと考えられる。
【００２０】
陰イオン交換樹脂は、弱塩基性の陰イオン交換樹脂であっても、強塩基性の陰イオン交換樹脂であっても良い。強塩基性の陰イオン交換樹脂は塩基度が高いため、フタル酸エステルのエステル部分を加水分解する能力が高く、主に、この加水分解により生成したフタル酸を吸着・除去するものと考えられる。このため、強塩基性の陰イオン交換樹脂はフタル酸エステルを低減する能力が高い。しかし、強塩基性の陰イオン交換樹脂は、これと同時に蒸留酒中に存在する香り成分（フタル酸エステル以外のエステル、酢酸エチルなど）も分解・除去してしまう。
【００２１】
一方、弱塩基性の陰イオン交換樹脂は、強塩基性の陰イオン交換樹脂と比べて、陰イオン交換基の塩基度が弱いため、フタル酸エステルを加水分解してフタル酸として、これを吸着・除去する能力は低くなるが、香り成分をあまり除去せずに蒸留酒中に残留させることができる。
【００２２】
従って、蒸留酒中のフタル酸エステルを除去しつつ、香り成分を残すために、弱塩基性の陰イオン交換樹脂と強塩基性の陰イオン交換樹脂を混合して用いても良い。この場合、弱塩基性の陰イオン交換樹脂と強塩基性の陰イオン交換樹脂の混合割合は、フタル酸エステルの除去能力および香り成分を残留させる程度を考慮して適宜、設定することができる。
【００２３】
陰イオン交換樹脂の母体構造は、アクリル系の陰イオン交換樹脂であっても、スチレン系の陰イオン交換樹脂であっても良い。アクリル系の陰イオン交換樹脂は、スチレン系の陰イオン交換樹脂と比べて、母体の疎水性が弱いため疎水性の強い物質が多い香り成分を吸着しにくいと言う特性を有する。従って、上記のＯＨ形の陰イオン交換樹脂および遊離塩基形の陰イオン交換樹脂として、アクリル系の陰イオン交換樹脂を用いることが好ましい。
【００２４】
なお、Ｈ形の強酸性陽イオン交換樹脂としては例えば、アクリル系のＨ形の強酸性陽イオン交換樹脂やスチレン系のＨ形の強酸性陽イオン交換樹脂を使用することができる。スチレン系のＨ形の強酸性陽イオン交換樹脂としては例えば、アンバーライト（登録商標、以下、同様）ＩＲ１２０Ｂ、ＩＲ１２４、１００６Ｆ、２００ＣＴ、２５２を挙げることができる。これらのイオン交換樹脂は、必要に応じて再生液（酸溶液）で再生することによってＨ形としたものを使用する。
【００２５】
ＯＨ形の陰イオン交換樹脂としては例えば、アクリル系のＯＨ形の強塩基性陰イオン交換樹脂やスチレン系のＯＨ形の強塩基性陰イオン交換樹脂を使用することができる。アクリル系のＯＨ形の強塩基性陰イオン交換樹脂としては例えば、アンバーライトＩＲＡ９５８、ＩＲＡ４５８（ダウケミカル社製）、ＰＵＲＯＬＩＴＥ（登録商標、以下、同様）  Ａ８６０、Ａ８５０（ピュロライト社製）などを挙げることができる。スチレン系のＯＨ形の強塩基性陰イオン交換樹脂としては例えば、アンバーライト  ＩＲＡ９００、ＩＲＡ４０２、ＩＲＡ４０４、ＩＲＡ４００（ダウケミカル社製）、ＰＵＲＯＬＩＴＥ  Ａ５００Ｓ（ピュロライト社製）、ダイヤイオン  ＳＡ１０Ａ、ＰＡ３０８（三菱化学社製）などを挙げることができる。これらのイオン交換樹脂は、必要に応じて再生液（アルカリ溶液）で再生することによってＯＨ形としたものを使用する。
【００２６】
遊離塩基形の陰イオン交換樹脂は、イオン交換基としてジメチルアミノ基（−Ｎ−（ＣＨ3）2）等を有するイオン交換樹脂であり、例えば、アクリル系の遊離塩基形の弱塩基性陰イオン交換樹脂やスチレン系の遊離塩基形の弱塩基性陰イオン交換樹脂を使用することができる。アクリル系の遊離塩基形の弱塩基性陰イオン交換樹脂としては例えば、アンバーライトＩＲＡ６７を挙げることができる。スチレン系の遊離塩基形の弱塩基性陰イオン交換樹脂としては例えば、アンバーライトＩＲＡ９６ＳＢ、ＩＲＡ９８、ＸＥ５８３を挙げることができる。
【００２７】
本実施形態で精製する蒸留酒は例えば、アルコール度数（蒸留酒中のアルコールの体積濃度）が２０度以上９６度未満のものであり、その種類は特に限定されない。蒸留酒としては例えば、アクアビット（原料；ジャガイモ）、泡盛（原料；インディカ米）、ウイスキー（原料；麦、トウモロコシ）、ウォッカ（原料；ライ麦など）、焼酎（原料；米、麦、サツマイモ、黒糖、糖蜜など）、ジン（原料；大麦、ライ麦、ジャガイモなど）、スピリタス（穀物、ジャガイモなど）、テキーラ（原料；竜舌蘭）、白酒（パイチュウ）（原料；穀物）、ブランデー（原料；果実）、コニャック（原料；ブドウ）、ラム酒（原料；サトウキビ、糖蜜など）を挙げることができる。白酒の一種としては、マオタイを挙げることができる。白酒の原料は、大麦、小麦、エンドウ、こうりゃん等である。
【００２８】
本実施形態の精製装置で蒸留酒中から低減するフタル酸エステルは、下記一般式（１）〜（３）で表される。
【００２９】
【化１】
2015149935.tif 000003
【００３０】
（ただし、一般式（１）〜（３）において、Ｒ1，Ｒ2はそれぞれ、炭化水素基を表し、炭化水素基は無置換であっても、置換されていても良い）。
【００３１】
フタル酸エステルとしては例えば、フタル酸ジメチル、フタル酸ジエチル、フタル酸ジアリル、フタル酸ジブチル、フタル酸ジイソブチル、フタル酸ジノルマルヘキシル、フタル酸ビス（２−エチルヘキシル）、フタル酸ジノルマルオクチル、フタル酸ジイソノニル、フタル酸ジノニル、フタル酸ジイソデシル、フタル酸ビスブチルベンジル等を挙げることができる。
【００３２】
（第１実施形態）
本実施形態は、アクリル系のＯＨ形の強塩基性陰イオン交換樹脂と、Ｈ形の強酸性陽イオン交換樹脂の混床層を充填した塔２を備えた図２の精製装置を用いて、蒸留酒の精製を行うものである。蒸留酒の精製は以下のようにして行う。
【００３３】
（１）アクリル系の強塩基性陰イオン交換樹脂に再生液を通液して、アクリル系のＯＨ形の強塩基性陰イオン交換樹脂とする。また、強酸性陽イオン交換樹脂に再生液を通液して、Ｈ形の強酸性陽イオン交換樹脂とする。次に、再生後のＯＨ形の強塩基性陰イオン交換樹脂とＨ形の強酸性陽イオン交換樹脂を塔２内に混合充填して混床層とする。この際、ＯＨ形の強塩基性陰イオン交換樹脂とＨ形の強酸性陽イオン交換樹脂の混合比は、樹脂体積当たりのイオン交換容量（ｍｏｌ／Ｌ）が陰イオン交換樹脂：陽イオン交換樹脂＝１：１から１：２が好ましく、１：１がより好ましい。これらの範囲内で陰イオン交換樹脂と陽イオン交換樹脂を混合することにより、蒸留酒から効果的にフタル酸エステルを低減しつつ、香り成分を残すことができる。また、精製後の蒸留酒のｐＨを、精製前と同様に、弱酸性から中性に維持することができる。
【００３４】
（２）上記（１）のようにしてイオン交換樹脂を充填した塔２内に、イオン交換水以上の水質の水を浸漬した後、塔２内にエタノール溶液を通液して、塔２内の水をエタノール溶液に置き換える。具体的には、蒸留酒のアルコール度数と同等のアルコール度数のエタノール溶液を、一時間あたりの通液量が樹脂体積の１倍から１０倍、好ましくは３倍から５倍となる流速で通液し、エタノール溶液の合計の通液量を樹脂体積の２倍量から１０倍量、好ましくは３倍量から５倍量とする。
【００３５】
（３）次に、塔２内に蒸留酒を通液する。蒸留酒は、一時間あたりの通液量が樹脂体積の１倍から１０倍、好ましくは３倍から５倍となる流速で通液する。蒸留酒の流速を上記範囲内とすることで、フタル酸エステルの吸着効率を高くすると共に、蒸留酒の香りや風味を効果的に調整することができる。
【００３６】
（４）蒸留酒を通液後、図３Ａに示すように、塔２内に、その底部から頂部に向かって水（Ｈ2Ｏ）を通液する。これにより、塔２内の強塩基性陰イオン交換樹脂と強酸性陽イオン交換樹脂が流動し、これらのイオン交換樹脂の比重の差によって分離される（逆洗分離法）。本実施形態では、分離によって、塔２内で上部に強塩基性陰イオン交換樹脂２ａ、下部に強酸性陽イオン交換樹脂２ｂが配される。
【００３７】
次に、図３Ｂに示すように、塔２の頂部から、ＯＨ形の強塩基性陰イオン交換樹脂用の第１の再生液として水酸化ナトリウム水溶液を、塔２内に通液する。そして、強酸性陽イオン交換樹脂２ｂへの第１の再生液の拡散を防ぐため塔２の底部から水を塔２内に通液し、互いに分離された強塩基性陰イオン交換樹脂２ａと強酸性陽イオン交換樹脂２ｂの境界部に位置する中間コレクターで、第１の再生液を回収する。このように中間コレクターで第１の再生液を回収することによって、第１の再生液が塔２内の下部に分離された強酸性陽イオン交換樹脂２ｂにまで到達して、強酸性陽イオン交換樹脂のイオン形がＮａ形に変わることを防止することができる。塔２内への第１の再生液の通液によりアクリル系の強塩基性陰イオン交換樹脂２ａを再生させて、アクリル系のＯＨ形の強塩基性陰イオン交換樹脂とする。
【００３８】
図３Ｂの工程では、第１の再生液として水酸化ナトリウム水溶液を使用したが、再生液はアルカリ溶液であれば特に限定されず、好ましくは水酸化ナトリウム水溶液または水酸化カリウム水溶液であるのが良く、より好ましくは水酸化ナトリウム水溶液であるのが良い。水酸化ナトリウム水溶液中の水酸化ナトリウム濃度はイオン交換樹脂を劣化させないものであれば特に限定されないが、０．０５〜４．０規定が好ましく、０．５〜２．０規定がより好ましい。
【００３９】
次に、図３Ｃに示すように、塔２の底部からＨ形の強酸性陽イオン交換樹脂用の第２の再生液として塩化水素水溶液を塔２内に通液し、塔２の頂部から水を塔２内に通液する。そして、廃液（第２の再生液および水）を中間コレクターから回収する。このように中間コレクターで、第２の再生液を回収することによって、第２の再生液が塔２内の上部に分離されたアクリル系のＯＨ形の強塩基性陰イオン交換樹脂２ａにまで到達して、陰イオン交換樹脂から水酸化物イオン（ＯＨ-）が脱離して、塩化物イオン（Ｃｌ-）が吸着し、Ｃｌ-−強塩基性陰イオン交換樹脂となるのを防止できる。第２の再生液によって、塔２内の強酸性陽イオン交換樹脂が再生されてＨ形の強酸性陽イオン交換樹脂となる。
【００４０】
本実施形態では、第２の再生液として塩化水素水溶液を使用したが、第２の再生液は酸溶液であれば特に限定されない。塩化水素水溶液を使用する場合、溶液中の塩化水素濃度はイオン交換樹脂を劣化させないものであれば特に限定されないが、０．０５〜４．０規定が好ましく、０．５〜２．０規定がより好ましい。
【００４１】
次に、図３Ｄに示すように、塔２の底部から塔２内に圧縮空気を流し、塔２内で分離配置されたアクリル系のＯＨ形の強塩基性陰イオン交換樹脂とＨ形の強酸性陽イオン交換樹脂を流動させて混合させる。これにより、圧縮空気の流入を終了後の塔２内ではＯＨ形の強塩基性陰イオン交換樹脂とＨ形の強酸性陽イオン交換樹脂が混合充填され、塔２は混床となる。
【００４２】
本実施形態の蒸留酒の精製方法および精製装置は、蒸留酒中のフタル酸エステルを低減すると共に、香りや風味を調整することができる。
【００４３】
なお、本実施形態の精製装置で精製後の蒸留酒のｐＨは特に限定されないが、良好な味質となるため、ｐＨが５〜７の範囲であることが好ましい。
【実施例】
【００４４】
（実施例１）
本実施例は、アクリル系のＯＨ形の強塩基性陰イオン交換樹脂、およびＨ形の強酸性陽イオン交換樹脂を混合充填した図２の精製装置に、蒸留酒として白酒を通液して精製を行うものである。
【００４５】
強酸性陽イオン交換樹脂としてアンバーライト１２０Ｂ  Ｎａを１０ｍｌ（基準形＝Ｎａ形）はかり取り、１ｍｏｌ／Ｌの塩化水素水溶液を通液することにより、Ｈ形に調整した。また、アクリル系の強塩基性陰イオン交換樹脂としてアンバーライトＩＲＡ９５８を２０ｍｌ（基準形＝Ｃｌ形）はかり取り、１ｍｏｌ／Ｌの水酸化ナトリウム水溶液を通液することによりＯＨ形に調整した。
【００４６】
次に、アクリル系のＯＨ形の強塩基性陰イオン交換樹脂、およびＨ形の強酸性陽イオン交換樹脂を混合し、直径１５ｍｍのガラスカラムに充填した。基準形の陰イオン交換樹脂と陽イオン交換樹脂の合計体積の５倍量の、５０体積％のエタノールを１時間、通液し、カラム内の純水と置換し、同時に洗浄を行った。
【００４７】
次に、アルコール度数の高い中国の蒸留酒である白酒（ＥＲＧＵＯＴＯＵ）に、フタル酸エステルとしてフタル酸ジブチルを２．０ｍｇ／Ｌの濃度となるように添加したものを原液（蒸留酒）として準備した。原液の通液は、１時間当たり、基準形の陰イオン交換樹脂と陽イオン交換樹脂の合計体積の５倍量となる流速で行った。通液後の蒸留酒は、基準形の陰イオン交換樹脂と陽イオン交換樹脂の合計体積の３倍量の通液量となった時点から１３倍量の通液量となった時点までのものを採取した。原液と採取した蒸留酒中のフタル酸ジブチル濃度を測定すると共に、香り成分の変化を確認するため、これらの試料中の導電率、ｐＨ、および酢酸エチル濃度を測定した。また、原液と通液後の蒸留酒の官能評価を行った。官能評価では、６名のパネルによって香りおよび口当たりを評価した。
【００４８】
この結果、通液後の蒸留酒中のフタル酸ジブチル濃度は、原液と比べて０．９ｍｇ／Ｌ低減し、本実施例の精製装置によりフタル酸エステルを低減できることを確認できた。蒸留酒の精製により、酢酸エチル濃度は、２０００ｍｇ／Ｌ以上、低減された。本実施例では、アクリル系のＯＨ形の強塩基性陰イオン交換樹脂を使用しているため、後述する実施例２のスチレン系のＯＨ形の強塩基性陰イオン交換樹脂を使用した場合と比べて、酢酸エチルの低減量は若干、少なくなった。また、蒸留酒から有機酸などの酸成分が除去されたため、蒸留酒のｐＨが中性付近に変化し、無機塩が除去されたことで蒸留酒の導電率も１μＳ／ｃｍ以下に低減された。更に、官能評価では、通液後の蒸留酒において、原液より弱いが原液のくせを残した香りが確認された。
【００４９】
（実施例２）
ＯＨ形の強塩基性陰イオン交換樹脂として、スチレン系のＯＨ形の強塩基性陰イオン交換樹脂を用いた以外は、実施例１と同様にして、白酒（蒸留酒）の精製を行った。スチレン系のＯＨ形の強塩基性陰イオン交換樹脂は、アンバーライトＩＲＡ４０２ＢＬを２０ｍｌ（基準形＝Ｃｌ形）、はかり取り、１ｍｏｌ／Ｌの水酸化ナトリウム水溶液を通液することで調整した。また、原液と通液後の蒸留酒について実施例１と同様にして評価を行った。
【００５０】
この結果、通液後の蒸留酒中のフタル酸ジブチル濃度は、原液と比べて０．９ｍｇ／Ｌ低減し、本実施例の精製装置によりフタル酸エステルを低減できることを確認できた。蒸留酒の精製により、酢酸エチル濃度は、２０００ｍｇ／Ｌ以上、低減された。本実施例では、スチレン系のＯＨ形の強塩基性陰イオン交換樹脂を用いたため、実施例１と比べてより多くの酢酸エチルを低減した。また、蒸留酒から有機酸などの酸成分が除去されたため、蒸留酒のｐＨが中性付近に変化し、無機塩が除去されたことで蒸留酒の導電率も１μＳ／ｃｍ以下に低減された。更に、官能評価では、通液後の蒸留酒において、原液より弱いが原液のくせを残した香りが確認された。
【００５１】
（実施例３）
陰イオン交換樹脂として、アクリル系の弱塩基性陰イオン交換樹脂（アンバーライトＩＲＡ６７−ＨＧを２０ｍｌ（基準形＝遊離塩基形））を用いた以外は、実施例１と同様にして、白酒（蒸留酒）の精製を行った。また、原液と通液後の蒸留酒について実施例１と同様にして評価を行った。
【００５２】
この結果、通液後の蒸留酒中のフタル酸ジブチル濃度は、原液と比べて０．２ｍｇ／Ｌ低減し、本実施例の精製装置によりフタル酸エステルを低減できることを確認できた。また、通液後の蒸留酒中の酢酸エチル濃度は、原液と比べてわずかしか低下せず、香り成分のエステルがほとんど除去されないことが分かった。また、蒸留酒から有機酸などの酸成分が除去されたため、蒸留酒のｐＨが中性付近に変化し、無機塩が除去されたことで蒸留酒の導電率も１μＳ／ｃｍ以下に低減された。更に、官能評価では、原液より弱いが原液のくせを残しつつ強い果実臭が確認された。
【００５３】
（比較例１）
本例は、合成吸着剤を充填した塔内に白酒（蒸留酒）を通液することでその精製を行ったものである。白酒の精製は、以下のようにして行った。
合成吸着剤ＸＡＤ−４を３０ｍｌ、純水中ではかりとり、直径１５ｍｍのガラスカラムに充填した。合成吸着剤の体積の１０倍量の、５０体積％エタノールを１時間、カラム内に通液し、カラム内の純水と置換すると共に洗浄を行った。
【００５４】
実施例１と同じ条件で、白酒の原液をカラム内に通液し、原液と通液後の蒸留酒について実施例１と同様にして評価を行った。
【００５５】
この結果、通液後の蒸留酒中のフタル酸ジブチル濃度は、原液と比べて０．１ｍｇ／Ｌしか低減せず、フタル酸エステルのわずかな低減効果しか確認できなかった。また、通液後の蒸留酒の酢酸エチル濃度は原液と変わらず、香り成分であるエステルが合成吸着剤では除去されていないことが分かった。本例で用いた合成吸着剤はイオン交換基を有していないため、蒸留酒を通液後もｐＨ、導電率に大きな変化は無かった。また、官能評価では、くせのある強い香りが残っており、香りと味の調整には効果が認められなかった。
【００５６】
実施例１〜３および比較例１の白酒のｐＨ，導電率、酢酸エチル濃度、フタル酸ジブチル濃度、および官能評価の結果を下記表１に示す。
【００５７】
【表１】
2015149935.tif 000004
【符号の説明】
【００５８】
１  Ｈ形の強酸性陽イオン交換樹脂
２  第１塔
２ａ  強塩基性陰イオン交換樹脂
２ｂ  強酸性陽イオン交換樹脂
３  陰イオン交換樹脂
４  第２塔
５  Ｈ形の強酸性陽イオン交換樹脂と陰イオン交換樹脂の混床層
【図１】
2015149935.tif 000005
【図２】
2015149935.tif 000006
【図３】
2015149935.tif 000007